(57)【特許請求の範囲】
【請求項１】
１つの心材と２つの被覆層とを有し、前記心材中に
Ａ）リグノセルロース粒子を３０〜９８質量％、
Ｂ）１０〜１５０ｋｇ／ｍ3の範囲内の嵩密度を有する発泡されたプラスチック粒子を１〜２５質量％および
Ｃ）アミノプラスト樹脂、フェノールホルムアルデヒド樹脂および少なくとも２個のイソシアネート基を有する有機イソシアネートからなる群から選択された１つ以上の結合剤を１〜５０質量％
含有し、かつ、前記被覆層中に
Ｅ）リグノセルロース含有粒子、リグノセルロース含有繊維またはこれらの混合物を７０〜９９質量％および
Ｆ）アミノプラスト樹脂、フェノールホルムアルデヒド樹脂および少なくとも２個のイソシアネート基を有する有機イソシアネートからなる群から選択された１つ以上の結合剤を１〜３０質量％
含有するリグノセルロース含有材料であって、
前記リグノセルロース粒子Ａ）の２〜３０％が、アミノプラスト樹脂、フェノールホルムアルデヒド樹脂、少なくとも２個のイソシアネート基を有する有機イソシアネートまたはこれらの混合物を用いて噴霧処理されたかまたは含浸処理されたパルプ、天然繊維、合成繊維またはこれらの混合物によって置き換えられている、前記の１つの心材と２つの被覆層とを有するリグノセルロース含有材料。
【請求項２】
リグノセルロース粒子Ａ）の３〜２０％が、上記処理されたパルプ、天然繊維、合成繊維またはこれらの混合物によって置き換えられていることを特徴とする、請求項１記載の１つの心材と２つの被覆層とを有するリグノセルロース含有材料。
【請求項３】
リグノセルロース粒子Ａ）の４〜１５％が、上記処理されたパルプ、天然繊維、合成繊維またはこれらの混合物によって置き換えられていることを特徴とする、請求項１または２記載の１つの心材と２つの被覆層とを有するリグノセルロース含有材料。
【請求項４】
パルプとして、圧縮されかつ乾燥されたセルロース繊維が使用されることを特徴とする、請求項１から３までのいずれか１項に記載の１つの心材と２つの被覆層とを有するリグノセルロース含有材料。
【請求項５】
パルプとして、紙、板紙、厚紙またはこれらの混合物が使用されることを特徴とする、請求項１から３までのいずれか１項に記載の１つの心材と２つの被覆層とを有するリグノセルロース含有材料。
【請求項６】
パルプとして、紙、板紙またはこれらの混合物が使用されることを特徴とする、請求項１から３までのいずれか１項に記載の１つの心材と２つの被覆層とを有するリグノセルロース含有材料。
【請求項７】
天然繊維として植物繊維が使用されることを特徴とする、請求項１から３までのいずれか１項に記載の１つの心材と２つの被覆層とを有するリグノセルロース含有材料。
【請求項８】
天然繊維として、種子繊維、靱皮繊維、葉繊維、実繊維、動物起源の繊維またはこれらの混合物が使用されることを特徴とする、請求項１から３までのいずれか１項に記載の１つの心材と２つの被覆層とを有するリグノセルロース含有材料。
【請求項９】
合成繊維として適している、合成ポリマーからなる繊維が使用されることを特徴とする、請求項１から３までのいずれか１項に記載の１つの心材と２つの被覆層とを有するリグノセルロース含有材料。
【請求項１０】
請求項１から９までのいずれか１項に記載のリグノセルロース含有材料を製造する方法において、中間層としての心材のための前記構成材料Ａ〜Ｃと前記被覆層のための前記構成材料ＥおよびＦを互いに別々に混合し、得られた混合物を重ね合わせて積層し、アミノプラスト樹脂、フェノールホルムアルデヒド樹脂、少なくとも２個のイソシアネート基を有する有機イソシアネートまたはこれらの混合物を用いて噴霧処理されたかまたは含浸処理されたパルプ、天然繊維、合成繊維またはこれらの混合物を中間層内に導入し、かつ８０〜３００℃の温度および１〜５０バールの圧力で圧縮して成形体とすることを特徴とする、前記方法。
【請求項１１】
請求項１から９までのいずれか１項に記載のリグノセルロース含有材料を製造する方法において、中間層としての心材のための前記構成材料Ａ〜Ｃと前記被覆層のための前記構成材料ＥおよびＦを互いに別々に混合し、得られた混合物を重ね合わせて積層し、アミノプラスト樹脂、フェノールホルムアルデヒド樹脂、少なくとも２個のイソシアネート基を有する有機イソシアネートまたはこれらの混合物を用いて噴霧処理されたかまたは含浸処理されたパルプ、天然繊維、合成繊維またはこれらの混合物を中間層内に導入し、かつ１２０〜２８０℃の温度および１〜５０バールの圧力で圧縮して成形体とすることを特徴とする、前記方法。
【請求項１２】
請求項１から９までのいずれか１項に記載のリグノセルロース含有材料を製造する方法において、中間層としての心材のための前記構成材料Ａ〜Ｃと前記被覆層のための前記構成材料ＥおよびＦを互いに別々に混合し、得られた混合物を重ね合わせて積層し、アミノプラスト樹脂、フェノールホルムアルデヒド樹脂、少なくとも２個のイソシアネート基を有する有機イソシアネートまたはこれらの混合物を用いて噴霧処理されたかまたは含浸処理されたパルプ、天然繊維、合成繊維またはこれらの混合物を中間層内に導入し、かつ８０〜３００℃の温度および３〜４０バールの圧力で圧縮して成形体とすることを特徴とする、前記方法。
【請求項１３】
請求項１から９までのいずれか１項に記載のリグノセルロース含有材料を製造する方法において、中間層としての心材のための前記構成材料Ａ〜Ｃと前記被覆層のための前記構成材料ＥおよびＦを互いに別々に混合し、得られた混合物を重ね合わせて積層し、アミノプラスト樹脂、フェノールホルムアルデヒド樹脂、少なくとも２個のイソシアネート基を有する有機イソシアネートまたはこれらの混合物を用いて噴霧処理されたかまたは含浸処理されたパルプ、天然繊維、合成繊維またはこれらの混合物を中間層内に導入し、かつ１２０〜２８０℃の温度および３〜４０バールの圧力で圧縮して成形体とすることを特徴とする、前記方法。
【請求項１４】
建築分野における物品を製造するための、請求項１から９までのいずれか１項に記載のリグノセルロース含有材料の使用。
【請求項１５】
家具および家具部品の製造のための、包装材料の製造のための、住宅建築における、または住宅内装用建材における、請求項１から９までのいずれか１項に記載のリグノセルロース含有材料の使用。
【発明の詳細な説明】
【技術分野】
【０００１】
本発明は、１つの心材と２つの被覆層とを有するリグノセルロース含有材料であって、前記心材中に、処理されたパルプ、処理された天然繊維、合成繊維またはこれらの混合物が含有されている、前記リグノセルロース含有材料に関する。
【０００２】
ＷＯ−Ａ−２０１１／０１８３７３から、ウッドチップもしくは木質繊維、結合剤および充填剤として使用される多孔質の発泡性または部分発泡性のプラスチックからなる、軽量かつ同時に耐圧性の圧縮成形材料は、公知である。
【０００３】
ウッドチップまたは木質繊維からなる圧縮成形材料は、当該圧縮成形材料の機械的性質、例えば曲げ強さまたは横引張強さにおいて不十分な点がある。
【０００４】
欧州特許出願公開第２３３８６７６号明細書から、リグノセルロース含有材料からなる、上被覆板および下被覆板と、ハネカム構造を有する軽量中間層とを有する軽量建築板は、公知である。その際に、前記被覆板は、接着剤を使用して中間層と接合されている。
【０００５】
前記軽量建築板においては、前記被覆板だけがネジを保持するので、前記のいわゆるハネカム板は、ネジ引抜抵抗の著しい低減を示す。さらに、前記中間層のハネカム構造のために、縁取りは、多大な費用で特殊な機械を用いてのみ実現しうる。
【０００６】
したがって、本発明は、前記欠点を取り除くという課題に基づくものであった。
【０００７】
それに応じて、１つの心材と２つの被覆層とを有し、前記心材中に
Ａ）リグノセルロース粒子を３０〜９８質量％、
Ｂ）１０〜１５０ｋｇ／ｍ3の範囲内の嵩密度を有する発泡されたプラスチック粒子を０〜２５質量％、有利に１〜２５質量％、
Ｃ）アミノプラスト樹脂、フェノールホルムアルデヒド樹脂および少なくとも２個のイソシアネート基を有する有機イソシアネートからなる群から選択された１つ以上の結合剤を１〜５０質量％および
Ｄ）添加剤を０〜１０質量％
含有し、および前記被覆層中に
Ｅ）リグノセルロース含有粒子、リグノセルロース含有繊維またはこれらの混合物を７０〜９９質量％、
Ｆ）アミノプラスト樹脂、フェノールホルムアルデヒド樹脂および少なくとも２個のイソシアネート基を有する有機イソシアネートからなる群から選択された１つ以上の結合剤を１〜３０質量％および
Ｇ）添加剤を０〜１０質量％
含有する、好ましくはこれらの構成材料からなる、新規のリグノセルロース含有材料であって、前記リグノセルロース粒子Ａ）の２〜３０％が処理されたパルプ、処理された天然繊維、合成繊維またはこれらの混合物によって置き換えられていることを特徴とする、前記の１つの心材と２つの被覆層とを有するリグノセルロース含有材料、ならびにその製造および前記リグノセルロース含有材料の使用が見い出された。
【０００８】
前記構成材料であるＡ、Ｂ、Ｃ、Ｄ、Ｅ、ＦおよびＧの質量％の記載は、全乾燥重量に対するそのつどの構成材料の乾燥重量に関するものである。前記構成材料であるＡ、Ｂ、ＣおよびＤに対して記載された質量％の総和は、１００質量％である。前記構成材料であるＥ、ＦおよびＧの総和は、同様に１００質量％をもたらす。さらに、前記被覆材ならびに前記心材は、質量を記載する際に考慮されない水を含有する。この水は、リグノセルロース粒子中に含まれている残留湿分に由来しうるか、結合剤に由来しうるか、例えば前記結合剤の希釈のため、もしくは前記被覆層の湿潤のためにさらに添加された水に由来しうるか、添加剤、例えば硬化剤水溶液もしくは水性パラフィン乳濁液に由来しうるか、または発泡されたプラスチック粒子が例えば水蒸気で発泡される場合の発泡されたプラスチック粒子に由来しうる。
【０００９】
パルプとして、圧縮されかつ乾燥されたセルロース繊維が適しており、および製品として、例えば紙、板紙、厚紙またはこれらの混合物、有利に紙、板紙またはこれらの混合物、特に有利に紙が適している。
【００１０】
前記パルプは、それぞれの寸法決定において、例えばストリップとして、折り畳まれたかまたは折り曲げられたストリップとして、格子を形成する、互いに入り交じったストリップとして、シートとして、切欠を有するシートとして、折り畳まれたかまたは折り曲げられたシートとして、切欠を有する、折り畳まれたかまたは折り曲げられたシートとして、有利にストリップとして、折り畳まれたかまたは折り曲げられたストリップとして、格子を形成する、互いに入り交じったストリップとして、特に有利に折り畳まれたかまたは折り曲げられたストリップとして、または格子を形成する、互いに入り交じったストリップとして使用されうる。
【００１１】
天然繊維として、植物繊維、例えば種子繊維、例えば綿花またはカポックの種子繊維、靱皮繊維、例えば竹繊維、黄麻、麻繊維、ケナフ、亜麻布、ホップ、ラミー、または葉繊維、例えばマニラ麻、パイナップル、カロア（Ｃａｒｏａ）繊維、クラウア繊維、ヘネケ麻、マカリンバ（Ｍａｃａｒｉｍｂａ）繊維、亜麻、サイザル麻、または実繊維、例えば椰子の実、または動物起源の繊維、例えば羊毛および動物の毛または絹、またはこれらの混合物、有利に植物繊維、靱皮繊維、葉繊維またはこれらの混合物、特に有利に靱皮繊維、葉繊維またはこれらの混合物が適している。
【００１２】
合成繊維として、合成ポリマー、例えば重縮合繊維、例えばポリエステル、ポリアミド、ポリイミド、ポリアミドイミド、ポリフェニレンジスルフィド、アラミド、または重付加繊維、例えばポリウレタン、または別の重合繊維、例えばポリアクリルニトリル、ポリテトラフルオロエチレン、ポリエチレン、ポリプロピレン、ポリ塩化ビニル、有利に重縮合繊維、例えばポリエステル、ポリアミド、ポリイミド、ポリアミドイミド、ポリフェニレンジスルフィド、アラミド、または別の重合繊維、例えばポリアクリルニトリル、ポリテトラフルオロエチレン、ポリエチレン、ポリプロピレン、ポリ塩化ビニル、特に有利に重縮合繊維、例えばポリエステル、ポリアミド、ポリイミド、ポリアミドイミド、ポリフェニレンジスルフィド、アラミドからの繊維が適している。
【００１３】
前記の天然繊維または合成繊維は、それぞれの長さおよびそれぞれの直径で使用されうるかまたは紡糸／結合してロープ、コードまたはテープとし、有利にコードまたはテープとして、特に有利にコードとして使用されうる。
【００１４】
前記のパルプ、天然繊維または合成繊維は、アミノプラスト樹脂、フェノールホルムアルデヒド樹脂、少なくとも２個のイソシアネート基を有する有機イソシアネートまたはこれらの混合物を用いて自体公知の方法で噴霧されうるかまたは含浸されうる。前記のパルプ、天然繊維または合成繊維に施される量は、広い範囲で変動することができかつたいてい、アミノプラスト樹脂、フェノールホルムアルデヒド樹脂、少なくとも２個のイソシアネート基を有する有機イソシアネートまたはこれらの混合物対パルプまたは天然繊維の質量比が０．５：１〜５：１、有利に０．７５：１〜４：１、特に有利に１：１〜３：１である。
【００１５】
前記の噴霧または含浸の後に、処理されたパルプ、天然繊維または合成繊維は、乾燥されうるかまたは予め硬化されうる。
【００１６】
本発明によるリグノセルロース含有材料において、たいてい、リグノセルロース粒子Ａ）の２〜３０質量％、有利に３〜２０質量％、特に４〜１５質量％は、処理されたパルプ、処理された天然繊維、合成繊維またはこれらの混合物によって置き換えられている。
【００１７】
本発明によるリグノセルロース含有材料（リグノセルロース材料）は、次のように製造されうる：
前記心材のための構成材料と前記被覆層のための構成材料とは、たいてい、互いに別々に混合される。
【００１８】
前記心材のために、前記リグノセルロース粒子Ａは、構成材料であるＢ、ＣおよびＤと任意の順序で混合されうるか、またはこれらの構成材料の中に含まれている、構成材料の構成成分（＝複数の構成成分、例えば構成材料の群からの物質または化合物）と任意の順序で混合されうる。前記構成材料であるＡ、Ｂ、ＣおよびＤは、そのつど、１個、２個（Ａ１、Ａ２またはＢ１、Ｂ２またはＣ１、Ｃ２またはＤ１、Ｄ２）またはそれ以上の構成材料の構成成分（Ａ１、Ａ２、Ａ３、．．．またはＢ１、Ｂ２、Ｂ３、．．．、Ｃ１、Ｃ２、Ｃ３、．．．、またはＤ１、Ｄ２、Ｄ３、．．．）からなることができる。
【００１９】
前記構成材料が複数の構成材料の構成成分からなる場合には、前記構成材料の構成成分は、混合物として添加されうるかまたは互いに別々に添加されうる。前記の別々の添加の場合、前記の構成材料の構成成分は、そのまま順次に添加されうるか、またはそのまま相次いでではなく異なる時点で添加されてもよい。このことは、例えば、構成材料Ｃが２つの構成成分Ｃ１およびＣ２からなる場合、Ｃ１の直後にＣ２が添加されるかまたはＣ２の直後にＣ１が添加される場合、またはＣ１とＣ２との添加の間に、１つ以上の別の構成材料または構成材料の構成成分、例えば構成材料Ｂが添加される場合を意味する。また、別の構成材料または構成材料の構成成分が添加される前に、構成材料が別の構成材料または構成材料の構成成分と予め混合されるか、または構成材料の構成成分が別の構成材料または構成材料の構成成分と予め混合されることは、可能である。例えば、添加剤の構成成分Ｄ１と結合剤Ｃまたは結合剤の構成成分Ｃ１との混合物が本来の混合物に添加される前に、添加剤の構成成分Ｄ１は、結合剤Ｃまたは結合剤の構成成分Ｃ１に添加されうる。
【００２０】
好ましくは、最初に、発泡されたプラスチック粒子Ｂがリグノセルロース粒子Ａに添加され、その後に、この混合物に結合剤Ｃまたは２つ以上の結合剤の構成成分であるＣ１、Ｃ２等々が添加される。２つ以上の結合剤の構成成分を使用する場合には、これらの結合剤の構成成分は、有利に互いに別々に添加される。添加剤Ｄは、有利に部分的に結合剤Ｃまたは結合剤の構成成分（＝複数の構成成分、例えば前記構成材料の群からの複数の物質または化合物）と混合されかつ次に添加される。
【００２１】
前記被覆層のために、前記リグノセルロース含有粒子またはリグノセルロース含有繊維Ｅは、構成材料であるＦおよびＧと混合されるかまたはこれらの構成材料の中に含まれている、構成材料の構成成分（＝複数の構成成分、例えば構成材料の群からの複数の物質または化合物）と任意の順序で混合されうる。前記の２つの被覆層のために、同じ混合物または２つの異なる混合物が使用されてよく、好ましくは、同じ混合物が使用されうる。
【００２２】
前記構成材料が複数の構成材料の構成成分からなる場合には、前記構成成分は、混合物として添加されうるかまたは互いに別々に添加されうる。その際に、前記の構成材料の構成成分は、そのまま順次に添加されうるか、またはそのまま相次いでではなく異なる時点で添加されてもよい。添加剤Ｇは、有利に部分的に結合剤Ｆまたは結合剤の構成成分と混合されかつ次に添加される。
【００２３】
こうして得られた、Ａ、Ｂ、Ｃ、Ｄからなる混合物およびＥ、Ｆ、Ｇからなる混合物は、重ね合わされ、パルプ、天然繊維、合成繊維またはこれらの混合物が中間層内に導入され、通常の方法により、高められた温度で圧縮されてリグノセルロース含有成形体とされる。
【００２４】
この目的のために、支持体上には、最初に、Ｅ、Ｆ、Ｇからなる混合物の半分が散布される。引続き、その上に、Ａ、Ｂ、Ｃ、Ｄからなる混合物の一部分が積層され、かつ前記のパルプ、天然繊維または合成繊維が前記混合物中に軽く圧入される。その際に、前記のパルプ、天然繊維または合成繊維は、１〜２ｃｍの間隔で互いに平行に配置されるか、重なり合って配置されて格子とされるか、螺旋形に配置されるか、または不規則に配置され、有利には、１〜２ｃｍの間隔で平行に配置されるかまたは重なり合って配置されて格子とされ、特に有利には重なり合って配置されて格子とされる。さらに、残りのＡ、Ｂ、Ｃ、Ｄからなる混合物、その後にＥ、Ｆ、Ｇからなる混合物がさらに積層される（“サンドイッチ構造”）。
【００２５】
こうして製造されたマットは、通常、８０〜３００℃、有利に１２０〜２８０℃、特に有利に１５０〜２５０℃の温度で、および１〜５０バール、有利に３〜４０バール、特に有利に５〜３０バールの圧力で圧縮されて成形体とされる。好ましい実施態様において、前記マットは、この熱間圧縮前に冷間予備圧縮される。前記圧縮は、当業者に公知の全ての方法により行なうことができる（例えば、“Ｔａｓｃｈｅｎｂｕｃｈ  ｄｅｒ  Ｓｐａｎｐｌａｔｔｅｎ  Ｔｅｃｈｎｉｋ”Ｈ．−Ｊ．Ｄｅｐｐｅ，Ｋ．Ｅｒｎｓｔ，第４版，２０００，ＤＲＷ−Ｖｅｒｌａｇ  Ｗｅｉｎｂｒｅｎｎｅｒ，Ｌｅｉｎｆｅｌｄｅｎ  Ｅｃｈｔｅｒｄｉｎｇｅｎ，第２３２〜２５４頁、および“ＭＤＦ−Ｍｉｔｔｅｌｄｉｃｈｔｅ  Ｆａｓｅｒｐｌａｔｔｅｎ”Ｈ．−Ｊ．Ｄｅｐｐｅ，Ｋ．Ｅｒｎｓｔ，１９９６，ＤＲＷ−Ｖｅｒｌａｇ  Ｗｅｉｎｂｒｅｎｎｅｒ，Ｌｅｉｎｆｅｌｄｅｎ−Ｅｃｈｔｅｒｄｉｎｇｅｎ，第９３〜１０４頁参照のこと）。その際に、例えば一段プレスまたは多段プレスでの非連続的プレス方法が使用されるか、または例えば二重ベルトプレスでの連続的プレス法が使用される。
【００２６】
本発明によるリグノセルロース材料は、たいてい、３００〜６００ｋｇ／ｍ3、有利に３５０〜５９０ｋｇ／ｍ3、特に有利に４００〜５７０ｋｇ／ｍ3、殊に４５０〜５５０ｋｇ／ｍ3の平均密度を有する。
【００２７】
前記構成材料Ａのリグノセルロース粒子は、前記心材のリグノセルロース含有材料中に３０〜９８質量％、有利に５０〜９５質量％、特に有利に７０〜９０質量％の量で存在し、前記リグノセルロース粒子の原料は、全ての任意の木材種またはこれらの混合物、例えばトウヒ材、ブナ材、マツ材、カラマツ材、ボダイ樹、ポプラ材、トネリコ材、クリの木、モミ材またはこれらの混合物、有利にトウヒ材、ブナ材またはこれらの混合物、殊にトウヒ材であり、かつ例えば木質部分、例えば木質層、ウッドストリップ、ウッドチップ、木質繊維、木材粉またはこれらの混合物、有利にウッドチップ、木質繊維、木材粉およびこれらの混合物、特に有利にウッドチップ、木質繊維またはこれらの混合物であることができ、例えばこれらは、チップボード、ＭＤＦ（Ｍｉｔｔｅｌｄｉｃｈｔｅｆａｓｅｒ）ボードおよびＨＤＦ（Ｈｏｃｈｄｉｃｈｔｅｆａｓｅｒ）ボードの製造に使用される。前記リグノセルロース粒子は、木本植物、例えば亜麻、麻、穀類または別の一年生植物に由来してもよく、好ましくは、亜麻結束繊維もしくは麻結束繊維またはこれらの混合物、特に有利に亜麻繊維もしくは麻繊維またはこれらの混合物に由来してもよく、例えばこれらは、ＭＤＦボードおよびＨＤＦボードの製造に使用されうる。
【００２８】
リグノセルロース粒子のための出発材料は、通常、間伐材、産業用廃材および使用済み木材ならびに木本植物である。望ましいリグノセルロース含有粒子、例えば木材粒子への処理は、自体公知の方法により行なうことができる（例えば、Ｍ．Ｄｕｎｋｙ，Ｐ．Ｎｉｅｍｚ，Ｈｏｌｚｗｅｒｋｓｔｏｆｆｅ  ｕｎｄ  Ｌｅｉｍｅ，第９１〜１５６頁，Ｓｐｒｉｎｇｅｒ  Ｖｅｒｌａｇ  Ｈｅｉｄｅｌｂｅｒｇ，２００２）。
【００２９】
木材のチッピング後に、チップは乾燥される。その後に、任意に粗大部分および微細部分は、除去される。残留するチップは、空気流中での篩別または分級によって分類される。より粗大な材料は、中間層（構成材料Ａ）に使用され、より微細な材料は、被覆層（構成材料Ｅ）に使用される。
【００３０】
構成材料Ｅのリグノセルロース含有繊維は、被覆層のリグノセルロース含有材料中に７０〜９９質量％、有利に７５〜９７質量％、特に有利に８０〜９５質量％の量で存在する。原料として、構成材料Ａに記載された、全ての木材種の木材または木本植物が使用されうる。機械的粉砕後に、繊維は、例えば熱水前処理後の微粉砕プロセスによって製造されうる。離解（Ｚｅｒｆａｓｅｒｕｎｇ）方法は、例えばＤｕｎｋｙ，Ｎｉｅｍｚ，Ｈｏｌｚｗｅｒｋｓｔｏｆｆｅ  ｕｎｄ  Ｌｅｉｍｅ，Ｔｅｃｈｎｏｌｏｇｉｅ  ｕｎｄ  Ｅｉｎｆｌｕｓｓｆａｋｔｏｒｅｎ，Ｓｐｒｉｎｇｅｒ，２００２，第１３５〜１４８頁、から公知である。
【００３１】
発泡されたプラスチック粒子（構成材料Ｂ）として、１０〜１５０ｋｇ／ｍ3、有利に３０〜１３０ｋｇ／ｍ3、特に有利に３５〜１１０ｋｇ／ｍ3、殊に４０〜１００ｋｇ／ｍ3の嵩密度を有する、発泡されたプラスチック粒子、有利に発泡された熱可塑性プラスチック粒子が適している（ばら材料で充填され規定された容量を秤量することによって算出した）。
【００３２】
発泡されたプラスチック粒子Ｂは、たいてい、０．０１〜５０ｍｍ、有利に０．２５〜１０ｍｍ、特に有利に０．４〜８．５ｍｍの平均直径を有する球体またはパールの形で使用される。好ましい実施態様において、前記球体は、例えば球状粒子または楕円形粒子の形で、単位容量当たり小さな表面積を有し、および好ましくは、独立気泡性である。ＤＩＮ−ＩＳＯ  ４５９０による連続気泡率は、たいてい、３０％以下、すなわち０〜３０％、有利に１〜２５％、特に有利に５〜１５％である。
【００３３】
発泡性プラスチック粒子または発泡されたプラスチック粒子の基礎となる適当なポリマーは、たいてい、発泡されうる、全ての公知のポリマーまたはその混合物、とりわけ熱可塑性ポリマーまたはその混合物である。好適なこの種のポリマーは、例えばポリケトン、ポリスルホン、ポリオキシメチレン、ＰＶＣ（硬質および軟質）、ポリカーボネート、ポリイソシアヌレート、ポリカルボジイミド、ポリアクリルイミドおよびポリメタクリルイミド、ポリアミド、ポリウレタン、アミノプラスト樹脂およびフェノール樹脂、スチレンホモポリマー（以下、“ポリスチレン”または“スチレンポリマー”とも呼称される）、スチレンコポリマー、Ｃ2〜Ｃ10オレフィンホモポリマー、Ｃ2〜Ｃ10オレフィンコモノマーおよびポリエステルである。好ましくは、記載されたオレフィンポリマーの製造のために、１−アルケン、例えばエチレン、プロピレン、１−ブテン、１−ヘキセン、１−オクテンが使用される。
【００３４】
さらに、前記ポリマー、とりわけ熱可塑性樹脂には、発泡性プラスチック粒子Ｂ）または発泡されたプラスチック粒子Ｂ）の基礎となる通常の添加剤、例えばＵＶ安定剤、酸化防止剤、被覆剤、疎水化剤、核形成剤、可塑剤、難燃剤、可溶性および不溶性の無機染料および／または有機染料、顔料、および熱線吸収性粒子、例えばカーボンブラック、黒鉛またはアルミニウム粉末が、一緒に、または空間的に別々に、添加剤として添加されうる。
【００３５】
構成材料Ｂは、通常、次のように得ることができる：
適当なポリマーは、発泡能を有する媒体（“発泡剤”とも呼称される）を用いて、または発泡能を有する媒体を含んで、マイクロ波エネルギー、熱エネルギー、熱風、特に蒸気、および／または圧力変化の作用によって発泡され（ｅｘｐａｎｄｉｅｒｔ）（しばしば、“ａｕｆｇｅｓｃｈａｅｕｍｔ”（発泡され）とも呼称される）（Ｋｕｎｓｔｓｔｏｆｆ  Ｈａｎｄｂｕｃｈ  １９９６，第４巻，“Ｐｏｌｙｓｔｙｒｏｌ”，Ｈａｎｓｅｒ  １９９６，第６４０〜６７３頁または米国特許第５１１２８７５号明細書）うる。その際に、たいてい発泡剤は、発泡し、粒子は大きさを増し、および気泡構造が生じる。この発泡は、通常の発泡装置、しばしば“予備発泡機”とも呼称される、中で実施されうる。この種の予備発泡機は、永続的に据え付けられうるか、そうでなければ可搬式であってよい。発泡は、一段階または数段階で実施されうる。たいてい、一段階法の場合には、発泡性プラスチック粒子は、ただちに望ましい最終寸法に発泡される。たいてい、多段階法の場合には、発泡性プラスチック粒子は、最初に中間寸法に発泡され、次に１つ以上のさらなる段階において、相応する多数の中間寸法を経て望ましい最終寸法に発泡される。上記の圧縮されたプラスチック粒子、ここでは、“発泡性プラスチック粒子”とも呼称される、は、発泡されたプラスチック粒子とは異なり、たいてい気泡構造を含まない。発泡されたプラスチック粒子は、たいてい、プラスチックおよび発泡剤の全質量に対して、なお０〜５質量％、有利に０．５〜４質量％、特に有利に１〜３質量％の微少含量の発泡剤だけを有する。こうして得られた発泡されたプラスチック粒子は、中間貯蔵されうるかまたはさらなる中間工程なしに、本発明による構成材料Ｂの製造にさらに使用されうる。
【００３６】
発泡性プラスチック粒子の発泡のために、当業者に公知の全ての発泡剤、例えば脂肪族Ｃ3〜Ｃ10炭化水素、例えばプロパン、ｎ−ブタン、イソブタン、ｎ−ペンタン、イソペンタン、ネオペンタン、シクロペンタンおよび／またはヘキサンおよびこれらの異性体、アルコール、ケトン、エステル、エーテルまたはハロゲン化炭化水素、有利にｎ−ペンタン、イソペンタン、ネオペンタンおよびシクロペンタン、特に有利にｎ−ペンタンとイソペンタンとからなる市販のペンタン異性体混合物が使用されうる。発泡性プラスチック粒子中の発泡剤の含量は、一般に、そのつど発泡剤含有の発泡性プラスチック粒子に対して、０．０１〜７質量％、特に０．０１〜４質量％、特に有利に０．１〜４質量％の範囲内にある。
【００３７】
好ましい実施態様において、スチレンホモポリマー（本明細書中で、簡単に“ポリスチレン”とも呼称される）、スチレンコポリマーまたはこれらの混合物は、構成材料Ｂ中の唯一のプラスチックとして使用される。
【００３８】
この種のポリスチレンおよび／またはスチレンコポリマーは、当業者に公知の全ての重合法により製造されうる。例えば、Ｕｌｌｍａｎｎ’ｓ  Ｅｎｃｙｃｌｏｐｅｄｉａ，第６版，２０００  Ｅｌｅｃｔｒｏｎｉｃ  Ｒｅｌｅａｓｅ  ｏｄｅｒ  Ｋｕｎｓｔｓｔｏｆｆ−Ｈａｎｄｂｕｃｈ  １９９６，第４巻“Ｐｏｌｙｓｔｙｒｏｌ”，第５６７〜５９８頁を参照のこと。
【００３９】
発泡性ポリスチレンおよび／または発泡性スチレンコポリマーは、たいてい、自体公知の方法で、懸濁重合によって製造されるかまたは押出法を用いて製造される。
【００４０】
前記心材の全乾燥質量に対して、発泡性プラスチック粒子Ｂの全体量は、たいてい、０〜２５質量％、有利に１〜２５質量％、特に有利に３〜２０質量％、殊に５〜１５質量％の範囲内にある。
【００４１】
前記心材の全質量に対して、結合剤Ｃの全体量は、１〜５０質量％、特に２〜１５質量％、特に有利に３〜１０質量％の範囲内にある。
【００４２】
単数または複数の被覆剤の全乾燥質量に対して、結合剤Ｆの全体量は、１〜３０質量％、特に２〜２０質量％、特に有利に３〜１５質量％の範囲内にある。
【００４３】
構成材料Ｃまたは構成材料Ｆの結合剤は、アミノプラスト樹脂、フェノールホルムアルデヒド樹脂および少なくとも２個のイソシアネート基を有する有機イソシアネートからなる群から選択されてよく、その際に、構成材料ＣまたはＦの同じかまたは異なる結合剤または結合剤混合物が使用され、有利には、同じ結合剤または結合剤混合物が使用され、特に有利に双方の場合には、アミノプラストが使用される。質量の記載は、アミノプラストまたはフェノールホルムアルデヒド樹脂の場合に相応する構成材料の固体含量に関連し（Ｇｕｅｎｔｅｒ  Ｚｅｐｐｅｎｆｅｌｄ，Ｄｉｒｋ  Ｇｒｕｎｗａｌｄ，Ｋｌｅｂｓｔｏｆｆｅ  ｉｎ  ｄｅｒ  Ｈｏｌｚ−  ｕｎｄ  Ｍｏｅｂｅｌｉｎｄｕｓｔｒｉｅ，第２版，ＤＲＷ−Ｖｅｒｌａｇ，第２６８頁に従って、１２０℃で２時間以内に水の蒸発によって測定した）、およびイソシアネート、殊にＰＭＤＩ（ポリマーのジフェニルメタンジイソシアネート）、イソシアネート構成材料それ自体、すなわち例えば溶剤または乳化媒体なしのイソシアネート構成材料に関連する。
【００４４】
アミノプラスト樹脂として、当業者に公知の、特に木質材料の製造に公知の全てのアミノプラスト樹脂が使用されうる。この種の樹脂およびその製造は、例えばＵｌｌｍａｎｎｓ  Ｅｎｚｙｋｌｏｐａｅｄｉｅ  ｄｅｒ  ｔｅｃｈｎｉｓｃｈｅｎ  Ｃｈｅｍｉｅ，４，改訂増補版，Ｖｅｒｌａｇ  Ｃｈｅｍｉｅ，１９７３，第４０３〜４２４“Ａｍｉｎｏｐｌａｓｔｅ”およびＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，第Ａ２巻，ＶＣＨ  Ｖｅｒｌａｇｓｇｅｓｅｌｌｓｃｈａｆｔ，１９８５，第１１５〜１４１頁，“Ａｍｉｎｏ  Ｒｅｓｉｎｓ”ならびにＭ．Ｄｕｎｋｙ，Ｐ．Ｎｉｅｍｚ，Ｈｏｌｚｗｅｒｋｓｔｏｆｆｅ  ｕｎｄ  Ｌｅｉｍｅ，Ｓｐｒｉｎｇｅｒ  ２００２，第２５１〜２５９頁（ＵＦ樹脂）および第３０３〜３１３頁（微少量のメラミンを有する、ＭＵＦおよびＵＦ）中に記載されている。前記アミノプラスト樹脂は、たいてい、少なくとも１個の、任意に部分的に有機基で置換された、アミノ基またはカルバミド基（このカルバミド基は、カルボキサミド基とも呼称される）、有利にカルバミド基を有する化合物、有利に尿素またはメラミンとアルデヒド、特にホルムアルデヒドとからの重縮合生成物である。好ましい重縮合生成物は、尿素ホルムアルデヒド樹脂（ＵＦ樹脂）、メラミンホルムアルデヒド樹脂（ＭＦ樹脂）またはメラミン含有尿素ホルムアルデヒド樹脂（ＭＵＦ樹脂）、特に有利に尿素ホルムアルデヒド樹脂、例えばＢＡＳＦ  ＳＥ社のＫａｕｒｉｔ（登録商標）Ｌｅｉｍタイプである。
【００４５】
アルデヒド対任意に部分的に有機基で置換されたアミノ基またはカルバミド基のモル比が０．３：１〜１：１、有利に０．３：１〜０．６：１、特に有利に０．３：１〜０．５５：１、殊に有利に０．３：１〜０．５：１の範囲内にある重縮合生成物は、特に好ましい。アミノプラストをイソシアネートと組み合わせて使用する場合には、アルデヒド対任意に部分的に有機基で置換されたアミノ基またはカルバミド基のモル比は、０．３：１〜１：１、有利に０．３：１〜０．６：１、特に有利に０．３：１〜０．４５：１、殊に有利に０．３：１〜０．４：１の範囲内にある。
【００４６】
フェノールホルムアルデヒド樹脂（ＰＦ樹脂とも呼称される）は、例えばＫｕｎｓｔｓｔｏｆｆ−Ｈａｎｄｂｕｃｈ，第２版，Ｈａｎｓｅｒ  １９８８，第１０巻“Ｄｕｒｏｐｌａｓｔｅ”，第１２〜４０頁から公知である。
【００４７】
記載されたアミノプラスト樹脂は、通常、液状の形で、たいてい、通常２５〜９０質量％、特に５０〜７０質量％の溶液で、特に水溶液で使用されるが、しかし、固体として使用されてもよい。
【００４８】
液状の水性アミノプラスト樹脂の固体含量は、Ｇｕｅｎｔｅｒ  Ｚｅｐｐｅｎｆｅｌｄ，Ｄｉｒｋ  Ｇｒｕｎｗａｌｄ，Ｋｌｅｂｓｔｏｆｆｅ  ｉｎ  ｄｅｒ  Ｈｏｌｚ−  ｕｎｄ  Ｍｏｅｂｅｌｉｎｄｕｓｔｒｉｅ，第２版，ＤＲＷ−Ｖｅｒｌａｇ，第２６８頁に従って測定されうる。
【００４９】
結合剤Ｃの構成成分および結合剤Ｆの構成成分は、単独で使用されてよく、すなわち例えばアミノプラスト樹脂または有機イソシアネートまたはＰＦ樹脂は、結合剤Ｃまたは結合剤Ｆの唯一の構成成分として使用されてよい。しかし、結合剤Ｃの樹脂構成成分および結合剤Ｆの樹脂構成成分は、結合剤Ｃの１つ以上の構成成分の組み合わせおよび／または結合剤Ｆの１つ以上の構成成分の組み合わせとして使用されてよく、とりわけこれらの組合せは、アミノプラスト樹脂および／またはフェノールホルムアルデヒド樹脂を含む。
【００５０】
好ましい実施態様において、結合剤Ｃとして、アミノプラストとイソシアネートとからなる組合せが使用されうる。この場合、結合剤Ｃ中のアミノプラスト樹脂の全体量は、前記心材の全乾燥質量に対して、１〜４５質量％、特に４〜１４質量％、特に有利に６〜９質量％の範囲内にある。有機イソシアネート、特に２〜１０個、特に２〜８個のモノマー単位およびモノマー単位１個当たり平均で少なくとも１個のイソシアネート基を有する、オリゴマーのイソシアネート、特に有利にＰＭＤＩの全体量は、前記心材の全乾燥質量に対して、０．０５〜５質量％、特に０．１〜３．５質量％、特に有利に０．５〜１．５質量％の範囲内にある。
【００５１】
構成材料であるＤおよびＧは、そのつど互いに独立して、異なるかまたは同じ、有利に同じ、当業者に公知の硬化剤またはその混合物を含有することができる。硬化剤は、通常、結合剤であるＣまたはＦがアミノプラストまたはフェノールホルムアルデヒド樹脂を含有する場合に使用される。好ましくは、前記硬化剤は、結合剤であるＣまたはＦに、例えばアミノプラスト樹脂またはフェノールホルムアルデヒド樹脂の全体量に対して、０．０１〜１０質量％、有利に０．０５〜５質量％、特に有利に０．１〜３質量％の範囲内で添加される。
【００５２】
本明細書中で、アミノプラスト樹脂構成材料またはフェノールホルムアルデヒド樹脂構成材料のための硬化剤とは、アミノプラスト樹脂またはフェノールホルムアルデヒド樹脂の重縮合を生じさせるかまたは促進する、それぞれの分子量の全ての化合物であると解釈することができる。アミノプラスト樹脂またはフェノールホルムアルデヒド樹脂のための硬化剤の好適な群は、有機酸、無機酸、有機酸の酸性塩および無機酸の酸性塩、例えば有機アミンのアンモニウム塩または酸性塩である。当然、前記群の構成材料は、混合物で使用されてもよい。例は、硫酸アンモニウムもしくは硝酸アンモニウムまたは無機酸もしくは有機酸、例えば硫酸、ギ酸または酸基を発生する物質、例えば塩化アンモニウム、硫酸アンモニウムまたはこれらの混合物である。アミノプラスト樹脂またはフェノールホルムアルデヒド樹脂のための硬化剤の好ましい群は、無機酸または有機酸、例えば硝酸、硫酸、ギ酸、酢酸および酸基を有するポリマー、例えばアクリル酸またはメタクリル酸またはマレイン酸のホモポリマーまたはコポリマーである。
【００５３】
フェノールホルムアルデヒド樹脂は、アルカリ性で硬化されていてもよい。好ましくは、炭酸塩または水酸化物、例えば炭酸カリウムおよび水酸化ナトリウムが使用される。
【００５４】
アミノプラスト樹脂のための硬化剤のさらなる例は、Ｍ．Ｄｕｎｋｙ，Ｐ．Ｎｉｅｍｚ，Ｈｏｌｚｗｅｒｋｓｔｏｆｆｅ  ｕｎｄ  Ｌｅｉｍｅ，Ｓｐｒｉｎｇｅｒ  ２００２，第２６５〜２６９頁から公知であり、およびフェノールホルムアルデヒド樹脂のための硬化剤のさらなる例は、Ｍ．Ｄｕｎｋｙ，Ｐ．Ｎｉｅｍｚ，Ｈｏｌｚｗｅｒｋｓｔｏｆｆｅ  ｕｎｄ  Ｌｅｉｍｅ，Ｓｐｒｉｎｇｅｒ  ２００２，第３４１〜３５２頁から公知である。
【００５５】
本発明によるリグノセルロース材料は、構成材料Ｄまたは構成材料Ｇとしてのさらなる市販の、当業者に公知の添加剤、互いに独立して、同じかまたは異なる、有利に同じ添加剤、例えば疎水化剤、例えばパラフィン乳濁液、抗真菌剤、ホルムアルデヒド捕捉剤、例えば尿素またはポリアミン、および難燃剤を、０〜１０質量％、有利に０．５〜５質量％、特に有利に１〜３質量％の量で含有することができる。
【００５６】
本発明によるリグノセルロース材料の厚さは、使用分野で変動し、かつたいてい、０．５〜１００ｍｍの範囲内、特に１０〜４０ｍｍの範囲内、殊に１５〜２０ｍｍの範囲内にある。
【００５７】
リグノセルロース材料、例えば木質材料は、安価な、資源を保護する、ソリッドウッド（Ｍａｓｓｉｖｈｏｌｚ）に対する他の選択可能な材料であり、かつ殊に家具製作において、ラミネートフローリングの際に、および建築材料として、重要な意味をもつ。出発材料として、通常、異なる厚さの木材粒子、例えばさまざまな木材からのウッドチップまたは木材繊維が利用される。当該木材粒子は、通常、天然結合剤および／または合成結合剤とともに、任意にさらなる添加剤を添加しながら、圧縮されて板状またはストランド状の木質材料とされる。
【００５８】
次の理由から著しく重要な軽量木質材料
軽量木質材料は、例えば家具の荷造り、輸送、荷ほどきまたは組立の際に、最終顧客による製品のより簡単な取り扱い性をもたらす。軽量木質材料は、より少ない輸送費および梱包費用をもたらし、さらに、軽量木質材料の製造の際に材料費が節約されうる。軽量木質材料は、例えば輸送手段に使用する際に、この輸送手段のより僅かなエネルギー消費量をもたらしうる。さらに、軽量木質材料を使用して、例えば台所での材料費の掛かる装飾部分、より厚手の天板および側面板は、安価に製造されうる。
【００５９】
例えば、浴室用家具範囲内もしくは台所用家具範囲内における、またはインテリアアウトフィティングにおける数多くの用途には、改善された機械的性質、例えば改善された曲げ強さを有する、軽量かつ経済的なリグノセルロース含有材料が求められる。さらに、この種の材料は、良好な性質を有する、被覆、例えば塗膜を施しうるために、できるだけ良好な表面品質を有するべきである。
【実施例】
【００６０】
例
板の製造
混合物（Ａ、Ｂ、Ｃ、Ｄ）、（Ｅ、Ｆ、Ｇ）の製造ならびに含浸されたパルプまたは天然繊維／合成繊維の製造
接着剤として、尿素ホルムアルデヒド接着剤（ＢＡＳＦ  ＳＥのＫａｕｒｉｔ（登録商標）Ｌｅｉｍ  ３４７）を使用した。固体含量をそのつど水で６７質量％に調節した。詳細は、表から確認することができる。
【００６１】
Ａ、Ｂ、Ｃ、Ｄの混合物の製造：
ミキサー中で、チップ３３０ｇ（構成材料Ａ）と発泡されたポリマー３３ｇ（構成材料Ｂ）とを表に従って混合した。引続き、Ｋａｕｒｉｔ（登録商標）Ｌｅｉｍ  ３４７  １００部および５２％の硝酸アンモニウム水溶液４部、尿素１．３部および６０％の水性パラフィン分散液０．８部からなる接着剤溶液６２．７ｇを施した。
【００６２】
Ｅ、Ｆ、Ｇの混合物の製造：
さらに、ミキサー中で、チップまたは繊維１７９．６ｇ（構成材料Ｅ）を、表に従って、Ｋａｕｒｉｔ（登録商標）Ｌｅｉｍ  ３４７  １００部および５２％の硝酸アンモニウム水溶液１部、尿素０．５部、６０％の水性パラフィン分散液０．５部および水４０部からなる接着剤溶液３０．４ｇとともに施した。
【００６３】
含浸された紙ストリップの製造
市販の紙（２００ｇ／ｍ2）を１．３×３０ｃｍの長さのストリップに切断し、および含浸浴中で、Ｋａｕｒａｍｉｎ（登録商標）Ｔｒａｅｎｋｈａｒｚ（含浸樹脂）  ７８３  １００部、水７．１部、Ｋａｕｒｏｐａｌ（登録商標）  ９３０  ０．３５部およびＨａｅｒｔｅｒ（硬化剤）５２９  ０．３部からなるメラミンホルムアルデヒド含浸樹脂で２回含浸し、２個のブレードに通して引き出し、かつ乾燥させた。
【００６４】
接着剤で処理されたチップの圧縮
接着剤で処理されたチップを３０×３０ｃｍの型内に次のように詰めた：
最初に、混合物（Ｅ、Ｆ、Ｇ）の半分を型内に散布した。引続き、その上に、混合物（Ａ、Ｂ、Ｃ、Ｄ）の１５〜５０％で積層した。さらに、前記チップのケーキ中に、強化成分（紙、コード、ロープ；表を参照のこと）を表中に記載された幾何学的形状で圧入し、かつその上に、混合物（Ａ、Ｂ、Ｃ、Ｄ）の残分を散布した。最後に、混合物（Ｅ、Ｆ、Ｇ）の第２の半分をその上に積層し、かつ冷間予備圧縮した。引続き、熱圧プレス機中でプレスした（プレス温度２１０℃、プレス時間１２０秒）。板の目標厚さは、そのつど１６ｍｍであった。
【００６５】
軽量木質材料の試験
密度：
この密度は、製造後２４時間経ってから測定された。そのために、同じ湿分含量の際に試験体の質量対容積の比を測定した。正方形の試験体は、０．１ｍｍの精度で５０ｍｍの一辺の長さを有していた。前記試験体の厚さは、当該試験体の中心部で０．０５ｍｍの精度で測定された。前記試験体の質量を測定するはかりは、０．０１ｇの精度を有していた。試験体の総密度ρ（ｋｇ／ｍ3）を次の式により算出した：
ρ＝ｍ／（ｂ1×ｂ2×ｄ）×１０6
上記式中、
ｍは、グラムでの、試験体の質量であり、
ｂ1、ｂ2およびｄは、ミリメートルでの、試験体の幅および厚さである。
【００６６】
この実施の正確な説明は、例えばＤＩＮ  ＥＮ  ３２３から確認することができる。
【００６７】
横引張強さ：
この横引張強さは、板の平面に対して垂直に測定される。そのために、試験体を、均一に分布された引張力で、破壊するまで負荷した。正方形の試験体は、１ｍｍの精度で５０ｍｍの一辺の長さおよび正確に９０°の角度を有していた。さらに、前記辺は、清潔で真っ直ぐであった。前記試験体を適当な接着剤、例えばエポキシ樹脂により、くびきと接着させ、かつ空調キャビネット中で２０℃および６５％の空気湿度で少なくとも２４時間乾燥させた。さらに、こうして準備された試験体を、試験機中に両側で軸結合により自己整合的に圧締めし、引き続き一定の速度で破壊するまで負荷し、かつそのために必要とされる力を測定した。横引張強さｆt（Ｎ／ｍｍ2）を次の式により算出した：
ｆt＝Ｆmax／（ａ×ｂ）
上記式中、
Ｆmaxは、ニュートンでの破壊力であり、
ａ、ｂは、ミリメートルでの試験体の長さおよび幅である。
【００６８】
この実施の正確な説明は、例えばＤＩＮ  ＥＮ  ３１９から確認することができる。
【００６９】
曲げ強さ
この曲げ強さは、二点の上に載っている試験体の中心部に荷重をもたらすことによって測定された。この試験体は、５０ｍｍの幅および２０倍の名目厚さおよび５０ｍｍ、しかし最大１０５０ｍｍおよび最小１５０ｍｍの長さを有していた。次に、この試験体を、二つの支点の間の距離が試験体の厚さの二十倍に相当する二つの支点上に平らに置き、引き続き二つの支点間の中央部に、破壊されるまで力を負荷し、かつこの力を測定した。曲げ強さｆm（Ｎ／ｍｍ2）を次の式に従って算出した：
ｆm  ＝  （３×Ｆmax×ｌ）／（２×ｂ×ｔ2）
上記式中、
Ｆmaxは、ニュートンでの破壊力であり、
ｌは、ミリメートルでの支点の中心間の距離であり、
ｂは、ミリメートルでの試験体の幅であり、
ｔは、ミリメートルでの試験体の厚さである。
【００７０】
この実施の正確な説明は、例えばＤＩＮ  ＥＮ  ３１０から確認することができる。
【００７１】
ネジ引抜抵抗
ネジ引抜抵抗は、ネジを軸と平行に試験体から引き抜くのに必要とされる力を測定することによって測定された。正方形の試験体は、１ｍｍの精度で７５ｍｍの一辺の長さを有していた。最初に、案内孔、直径２．７ｍｍ（±０．１ｍｍ）、深さ１９（±１ｍｍ）、を試験体の表面に対して垂直に表面の中心点に穿孔した。引続き、試験のために、名目寸法４．２ｍｍ×３８ｍｍ、ＩＳＯ  １４７８によるＳＴ  ４．２  ネジ山および１．４ｍｍのネジ山のピッチを有する鋼製ネジを試験体中に挿入し、その結果、ネジ全体の１５ｍｍ（±０．５ｍｍ）が挿入された。試験体を金属フレーム内に固定し、スターラップを介して、ネジ頭部の下側に力を印加し、かつネジが引く抜かれる最大力を測定した。
【００７２】
この実施の正確な説明は、ＤＩＮ  ＥＮ  ３２０から確認することができる。
【００７３】
前記試験の結果は、表中にまとめられている。
【００７４】
量の記載は、常に乾燥物質に対するものである。質量部を記載する場合、乾燥木材、または乾燥木材と充填剤との総和は１００部に設定された。質量％を記載する場合、軽量木質材料の全乾燥成分の総和は、１００％である。
【００７５】
強化構成材料の添加なしの表中の試験は、比較のために利用されかつＷＯ−Ａ−２０１１／０１８３７３に従って実施された。
【００７６】
【表１】
0006272845.tif 000002
【００７７】
【表２】
0006272845.tif 000003